(57)【特許請求の範囲】
【請求項１】
９０モル％以上のトリメチレンテレフタレート繰り返し単位及び１０モル％以下のその他のエステル繰り返し単位からなるポリトリメチレンテレフタレートで構成され、単糸繊度が５０ｄｔｅｘ以上であり、極限粘度が０．８〜１．３ｄｌ／ｇ、沸水収縮率が２％以下であることを特徴とするポリトリメチレンテレフタレートモノフィラメント糸。
【請求項２】
沸水収縮率が０〜１．５％であることを特徴とする請求項１記載のポリトリメチレンテレフタレートモノフィラメント糸。
【請求項３】
力学的損失正接のピーク温度が１００〜１２０℃であることを特徴とする請求項１または２記載のポリトリメチレンテレフタレートモノフィラメント糸。
【請求項４】
平均粒子径０．０１〜５μｍの粒子を０．０１〜５ｗｔ％含有していることを特徴とする請求項１、２または３記載のポリトリメチレンテレフタレートモノフィラメント糸。
【請求項５】
請求項１、２、３または４に記載のポリトリメチレンテレフタレートモノフィラメント糸を植毛してなることを特徴とするブラシ。
【請求項６】
単糸繊度が５０ｄｔｅｘ以上であるポリトリメチレンテレフタレートモノフィラメント糸を紡糸、延伸後、弛緩率−１０〜＋１５％、熱処理温度１００〜１８０℃で弛緩熱処理することを特徴とするポリトリメチレンテレフタレートモノフィラメント糸の製造方法。
【請求項７】
弛緩率が１〜１５％であることを特徴とする請求項６記載のポリトリメチレンテレフタレートモノフィラメント糸の製造方法。
【発明の詳細な説明】
技術分野
本発明は、ポリトリメチレンテレフタレート（以下、ＰＴＴと略称する。）モノフィラメント糸、その製造方法及び該モノフィラメント糸を用いたブラシに関する。
背景技術
従来、歯ブラシ、化粧用ブラシ、ヘアーブラシ、各種工業用ブラシ等のブラシ毛用素材としては、ナイロン等の熱可塑性樹脂を原料とするモノフィラメントが多く用いられている。例えば、歯ブラシ用としては、使用感がソフトで歯や歯茎を痛めにくいことや弾性回復性が比較的良好なことから、ナイロン６１２がブラシ毛として多く使用されている。しかし、ナイロンは吸湿性が高く、かつ吸湿すると物性や弾性回復性が低下したり寸法が大きく変化するため、ブラシとして継続使用すると、毛開きしやすく耐久性に問題があった。また、樹脂の原料コストが高いという問題もあった。
一方、ＰＴＴ繊維は古くから知られており、衣料用のマルチフィラメント糸は、特開昭５２−５３２０号公報、特開昭５８−１０４２１６号公報などに記載されている。また、ＰＰＴモノフィラメント糸は、（Ａ）特開平５−２６２８６２号公報、（Ｂ）特開平８−１２０５２１号公報、（Ｃ）特開平１１−４８６３１号公報などに記載されており、ＰＴＴモノフィラメント糸を使用した歯ブラシは、（Ｄ）特開平８−１７３２４４号公報、（Ｅ）ＷＯ９９／０５９３６号公開パンフレットに記載されている。
上記文献（Ａ）にはテニスラケットのガットに適したＰＴＴモノフィラメント糸が記載されており、その実施例５には、ＰＴＴの極限粘度が１．０５ｄｌ／ｇ、繊度が６５７デニール（７３０ｄｔｅｘ）のテニスガット用のモノフィラメント糸が開示されている。
文献（Ｂ）には沙紙用キャンバスに適したＰＴＴモノフィラメント糸が開示されている。文献（Ｂ）に開示されているＰＴＴモノフィラメント糸の特徴は、末端カルボキシル基濃度が小さいことであり、その効果として高い耐加水分解性（耐湿熱性）を有することが記載されている。そして実施例１には、極限粘度０．９５ｄｌ／ｇ、直径０．４ｍｍ（繊度１７１６ｄｔｅｘ）のＰＴＴモノフィラメント糸が記載されている。
文献（Ｃ）にはＰＴＴモノフィラメント糸を使用した印刷用スクリーン紗が開示されている。文献（Ｃ）に記載されているスクリーン紗用ＰＴＴモノフィラメント糸は、繊度８〜５５ｄｔｅｘ（７〜５０デニール）が好ましいと記載されている。そして実施例１には、極限粘度０．８９ｄｌ／ｇ、繊度１７ｄｔｅｘ、破断伸度４５％のＰＴＴモノフィラメント糸が記載されている。
しかし、文献（Ａ）、（Ｂ）、（Ｃ）のいずれにも、ＰＴＴモノフィラメント糸のブラシ毛への適性については記載も示唆もされていない。
文献（Ｄ）、（Ｅ）には、ＰＴＴモノフィラメント糸を使用したブラシが開示されている。そして文献（Ｅ）の実施例には、歯ブラシ用として直径０．１７５ｍｍ（繊度約３２５ｄｔｅｘ）及び０．２０８ｍｍ（繊度約４６０ｄｔｅｘ）のＰＴＴモノフィラメント糸が記載されている。しかしながら、本発明者等の研究によれば、歯ブラシ用として、単にＰＴＴモノフィラメント糸を適用するだけでは、屈曲回復性や寸法安定性において満足できる歯ブラシは得られない。
文献（Ｄ）には、ＰＴＴモノフィラメント糸の極限粘度は０．５ｄｌ／ｇ以上が好ましいと記載されており、その実施例１には、極限粘度０．７０ｄｌ／ｇのＰＴＴ樹脂を用いて、紡糸、冷却、加熱延伸を行った後に、１４０℃で１０分の条件で定長熱セットを行って得られた、直径０．２２ｍｍ（繊度約５１５ｄｔｅｘ）のＰＴＴモノフィラメント糸を植毛した歯ブラシが記載されている。しかし、この条件で得られたＰＴＴモノフィラメント糸は、極限粘度が低い（すなわち重合度が低い）ために、タフネスが低く弾性回復性も低い。そのためブラシ毛に使用した場合、短時間の使用で、ブラシ毛のささくれや摩耗、へたりによる毛開きが発生する。
また、文献（Ｄ）の実施例では、延伸工程後の熱セット条件が不適切であるため、残留熱収縮率が高い。そのため、歯ブラシの植毛工程において、毛先のトリミング（毛先を揃える）やエンドラウンディング（毛先を丸める）を行う際に発生する熱によって、ブラシ毛が曲がったり毛先が開いたりする等、ブラシ毛の立毛性（直線性）が悪くなる。更に、ブラシ形成後の高温滅菌処理等の熱処理によっても、ブラシ毛の変形やよじれ、毛開きが発生する等の問題があり、ブラシ毛として満足できるものではなかった。
発明の開示
本発明は、柔軟性、屈曲回復性あるいは長期間の使用に対する耐久性に優れたモノフィラメント糸、及びその製造方法を提供することを目的とする。
すなわち本発明は下記の通りである。
１．９０モル％以上のトリメチレンテレフタレート繰り返し単位及び１０モル％以下のその他のエステル繰り返し単位からなるＰＴＴで構成され、単糸繊度が５０ｄｔｅｘ以上であり、極限粘度が０．８〜１．３ｄｌ／ｇ、沸水収縮率が２％以下であることを特徴とするＰＴＴモノフィラメント糸。
２．沸水収縮率が０〜１．５％であることを特徴とする上記１記載のＰＴＴモノフィラメント糸。
３．力学的損失正接のピーク温度が１００〜１２０℃であることを特徴とする請求項１または２記載のＰＴＴモノフィラメント糸。
４．平均粒子径０．０１〜５μｍの粒子を０．０１〜５ｗｔ％含有していることを特徴とする上記１、２または３記載のＰＴＴモノフィラメント糸。
５．上記１、２、３または４に記載のＰＴＴモノフィラメント糸を植毛してなることを特徴とするブラシ。
６．単糸繊度が５０ｄｔｅｘ以上であるＰＴＴモノフィラメント糸を紡糸、延伸後、弛緩率−１０〜＋１５％、熱処理温度１００〜１８０℃で弛緩熱処理することを特徴とするＰＴＴモノフィラメント糸の製造方法。
７．弛緩率が１〜１５％であることを特徴とする上記６記載のＰＴＴモノフィラメント糸の製造方法。
【図面の簡単な説明】
図１は、本発明のＰＴＴモノフィラメント糸の製造方法の一例を示す概略図である。
発明を実施するための最良の形態
本発明者等は前記目的を達成するために鋭意研究した結果、ＰＴＴ樹脂の極限粘度を適正化すると同時に、未延伸糸を延伸後、特定の条件で熱処理を行って熱収縮性を特定の範囲にすることにより、柔軟性、屈曲回復性あるいは耐久性に優れたＰＴＴモノフィラメント糸が得られることを見出し、本発明をなすに至った。
本発明のモノフィラメント糸は種々の用途に適用することができるが、なかでもブラシ毛に適しており、ブラシを製造するときの加工性が良好で、立毛性が高く、使用感がソフトで、長期間の使用でも毛のへたりによる毛開きがなく、熱処理したときの形態安定性に優れる等の特長を少なくとも一つ以上有する。
以下、本発明につき詳細に説明する。
本発明のＰＴＴモノフィラメント糸は、単糸繊度が５０ｄｔｅｘ以上である。ＰＴＴモノフィラメント糸は、ヤング率が低いため非常にソフトであり、かつ弾性回復性が優れているという特徴を有している。単糸繊度が５０ｄｔｅｘ以上であると、強力、屈曲回復性が共に十分であり、目的とする用途における要求性能を満たすことができる。単糸繊度のより好ましい範囲は５６ｄｔｅｘよりも大、さらに好ましくは１００〜８００００ｄｔｅｘであり、用途に応じて適宜設定すればよい。
本発明において、ＰＴＴとは、トリメチレンテレフタレート単位を主たる繰り返し単位とするポリエステルをいい、トリメチレンテレフタレート単位を９０モル％以上含有するものをいう。従って第三成分として、他の酸成分及び／又はグリコール成分の合計量が１０モル％以下の範囲で含有されたＰＴＴを包含する。
ＰＴＴは、テレフタル酸、又は例えばテレフタル酸ジメチルなどのテレフタル酸の機能的誘導体と、トリメチレングリコール又はその機能的誘導体とを、触媒の存在下で、適当な反応条件下に縮合せしめることにより合成される。この合成過程において、適当な一種又は二種以上の第三成分を添加して共重合ポリエステルとしてもよいし、又、ポリエチレンテレフタレート（以下、ＰＥＴと略称する。）等のＰＴＴ以外のポリエステルやナイロンと、ＰＴＴとをブレンドしたり、複合紡糸（紡糸時に複合化して、鞘芯、サイドバイサイド等の断面構造の糸とする等）してもよい。
複合紡糸に関しては、特公昭４３−１９１０８号公報、特公平１１−１８９９２３号公報、特開２０００−２３９９２７号公報、特開２０００−２５６９１８号公報に例示されるような、第一成分としてのＰＴＴと、第二成分としてのＰＴＴ、ＰＥＴ、ポリブチレンテレフタレート等のポリエステル、ナイロン等とを、並列的あるいは偏芯的に配置したサイドバイサイド型又は偏芯シースコア型に複合紡糸したものが挙げられる。特に、ＰＴＴと共重合ＰＴＴの組み合わせや、極限粘度の異なる二種類のＰＴＴの組み合わせが好ましい。なかでも、特開２０００−２３９９２７号公報に例示されるような、極限粘度の異なる二種類のＰＴＴを用い、低粘度側が高粘度側を包み込むように接合面形状が湾曲しているサイドバイサイド型に複合紡糸したものが、高度のストレッチ性と嵩高性を兼備するものであり、特に好ましい。
但し、異なる二種のポリマーを並列的あるいは偏芯的に配置した複合糸は、自発的にコイル状の捲縮が発現する場合があるので、モノフィラメント糸の直線性があまり要求されないような用途又は分野に用いることが適切である。
ＰＴＴに含有させることができる第三成分としては、脂肪族ジカルボン酸（シュウ酸、アジピン酸等）、脂環族ジカルボン酸（シクロヘキサンジカルボン酸等）、芳香族ジカルボン酸（イソフタル酸、ソジウムスルホイソフタル酸等）、脂肪族グリコール（エチレングリコール、１，２−プロピレングリコール、テトラメチレングリコール等）、脂環族グリコール（シクロヘキサンジメタノール等）、芳香族を含む脂肪族グリコール（１，４−ビス（β−ヒドロキシエトキシ）ベンゼン等）、ポリエーテルグリコール（ポリエチレングリコール、ポリプロピレングリコール等）、脂肪族オキシカルボン酸（ω−オキシカプロン酸等）、芳香族オキシカルボン酸（ｐ−オキシ安息香酸等）等が挙げられる。又、１個又は３個以上のエステル形成性官能基を有する化合物（安息香酸等又はグリセリン等）も、重合体が実質的に線状である範囲内で用いることもできる。
ＰＴＴモノフィラメント糸には、酸化チタン等の艶消剤、リン酸等の安定剤、ヒドロキシベンゾフェノン誘導体等の紫外線吸収剤、タルク等の結晶化核剤、アエロジル等の易滑剤、ヒンダードフェノール誘導体等の抗酸化剤、抗菌剤、難燃剤、制電剤、顔料、蛍光増白剤、赤外線吸収剤、消泡剤等の改質添加剤が含有されていてもよい。
モノフィラメント糸の製造時には平滑性が要求されることから、本発明のＰＴＴモノフィラメント糸は、平均粒子径０．０１〜５μｍ、好ましくは０．０１〜２μｍの粒子を０．０１〜５ｗｔ％含有するのが好ましい。平均粒子径０．０１〜５μｍの粒子を０．０１〜５ｗｔ％含有することにより、平滑性が高く、紡糸性に優れ、充分な強度を有するＰＴＴモノフィラメント糸が得られる。
含有する粒子は酸化チタンや顔料が好ましい。例えば、歯ブラシ等のようにブラシ毛の白度が要求される用途には、酸化チタンを０．５０〜５ｗｔ％含有するのが好ましい。ＰＴＴモノフィラメント糸は、ＰＥＴモノフィラメント糸よりも透明度が高いため、ＰＥＴモノフィラメント糸と同レベルの白度を達成するためには、酸化チタンをやや多めに含有するのが好ましい。また、着色したモノフィラメント糸を得るためには、紡糸後に染色することもできるが、歯ブラシ等の用途では顔料を含有させた着色ポリマーを紡糸するのが好ましい。
本発明のＰＴＴモノフィラメント糸は、極限粘度が０．８〜１．３ｄｌ／ｇであり、好ましくは０．８〜１．１ｄｌ／ｇである。極限粘度が０．８ｄｌ／ｇ以上であると、得られるＰＴＴモノフィラメント糸のタフネスが大きく、弾性回復性も高いため、例えばブラシ毛に使用した場合に、長時間の使用によってもブラシ毛のささくれや摩耗、へたりによる毛開きが発生しない。また、極限粘度が１．３ｄｌ／ｇ以下であると、熱処理工程でのモノフィラメント糸のそりがないため、例えばブラシ毛に使用した場合には、ブラシ毛の直線性が保持されるのでブラシへの加工が容易である。即ち、極限粘度を０．８〜１．３ｄｌ／ｇとすることによって、直線性が良く、タフネスと屈曲回復性に優れたＰＴＴモノフィラメント糸を得ることが出来る。
なお、極限粘度〔η〕は、オストワルド粘度管を用い、３５℃、ｏ−クロロフェノールを用いて、比粘度ηｓｐと濃度Ｃ（ｇ／１００ミリリットル）の比（ηｓｐ／Ｃ）を濃度ゼロに外挿し、以下の式に従って求めた。
0003685758.tif 000002
本発明のＰＴＴモノフィラメント糸は、沸水収縮率が２％以下であり、好ましくは２％未満、さらに好ましくは０〜１．５％である。ＰＴＴモノフィラメント糸は、ナイロンモノフィラメント糸やＰＥＴモノフィラメント糸と比較すると、伸長弾性回復性に優れた糸であるが、一方で熱収縮性が高いという特性を有している。沸水収縮率が２％以下であると、ブラシ等の製品の加工時や使用時に熱が加わっても熱収縮が起こりにくく、モノフィラメント糸の寸法変化や変形、よじれ等が起きにくい。例えば、歯ブラシの製造工程においては、所定の長さにカットしたモノフィラメント糸の束を、歯ブラシの柄に開けた穴に押し込んだ後、トリミング（毛先を揃える）とエンドラウンディング（毛先を丸める）を行うのが一般的であるが、この際、高速回転する砥石等で毛先を研磨するために熱が発生する。このような場合でも、沸水収縮率が２％以下であると、発生する熱によるブラシ毛の変形やよじれが生じることがなく、また、毛先が開いたりして立毛性（直線性）が損なわれることがない。
更に、モノフィラメント糸が使用される用途（例えばブラシ毛や立体構造布帛の連結糸等）では、曲げ変形に対する高い回復性が要求される場合が多いが、本発明者らの研究によれば、熱収縮性が小さい程、曲げ変形に対する回復性も著しく向上することが判った。
沸水収縮率を２％以下にすることにより、曲げ変形に対して高い回復性を有するＰＴＴモノフィラメント糸が得られ、例えばブラシ毛に適用した場合は、長期間の使用でもへたりによる毛開きが発生しにくい、耐毛開き性の極めて優れたブラシ毛が得られる。
沸水収縮率を適正な範囲に設定するためには、例えば、紡糸、延伸後のＰＴＴモノフィラメント糸を適当な条件で熱処理する。熱処理は、紡糸、延伸に引き続いて連続で行ってもよいが、一旦、ＰＴＴモノフィラメント糸を巻き取った後、熱処理を行う方法が好ましい。
沸水収縮率が本発明の範囲を満たす限り、熱処理は、弛緩熱処理、定長熱処理、緊張熱処理のいずれであってもよいが、次の式で計算される弛緩率が−１０〜＋１５％の範囲で熱処理することが好ましい。ここで、弛緩率とは、熱処理前のモノフィラメント糸の長さをＬ０、熱処理中の拘束長さをＬ１としたときに、次式で計算される。
弛緩率（％）＝｛（Ｌ０−Ｌ１）／Ｌ０｝×１００
弛緩熱処理とは、弛緩率が０よりも大きい場合であり、モノフィラメント糸が自由に収縮できる状態、あるいは熱処理前の長さよりも一定比率で収縮可能なように規制した状態で熱処理することを言う。ＰＴＴモノフィラメント糸に弛緩熱処理を行う場合、熱処理を行う温度における熱収縮率と同じか、やや小さめの弛緩率で弛緩熱処理を行う方法が、熱処理後にモノフィラメント糸が直線状に保持されているため最も好ましく、具体的には弛緩率は１〜１５％であることが好ましく、５〜１２％であることがより好ましい。弛緩率が１５％を越える過度に弛緩された状態での熱処理、すなわち熱処理後もモノフィラメント糸が弛んでいる状態であると、モノフィラメント糸の直線性が損なわれる傾向がある。
定長熱処理とは、弛緩率が０の場合であり、熱処理中にモノフィラメント糸の長さが熱処理前と変化しないように規制した状態で熱処理することを言う。緊張熱処理とは、弛緩率が０よりも小さい場合であり、熱処理前の長さから一定比率で伸長した状態で熱処理することを言う。ＰＴＴモノフィラメント糸を定長熱処理または緊張熱処理を行う場合は、弛緩率が−１０〜０％であることが好ましい。但し、定長熱処理や緊張熱処理では、沸水収縮率を２％以下にするためには、高い温度で熱処理をする必要があり、温度が高すぎると熱処理時にＰＴＴモノフィラメント糸が切れたり、強度が低下する場合がある。
ＰＴＴモノフィラメント糸の熱処理温度は１００〜１８０℃が好ましく、１２０〜１６０℃がより好ましい。熱処理温度が１００℃以上であると、過度の弛緩状態で熱処理をしなくとも沸水収縮率を２％以下まで下げることができるので、モノフィラメント糸の直線性が損なわれることがない。また、熱処理温度が１８０℃以下であると、熱処理時に切れ糸が生じたり強度が低下することがない。
熱処理時間は、熱処理するモノフィラメント糸の集束状態によって適宜設定すればよい。例えば、直径０．２ｍｍ（繊度が約４３０ｄｔｅｘ）程度のＰＴＴモノフィラメント糸を２００〜４００本程度、綛状に束ねたものを熱処理する場合には、内部のモノフィラメント糸まで充分に熱処理を行うために、熱処理時間は２０分以上が好ましく、３０分以上がより好ましい。熱処理時間が短すぎる場合は、沸水収縮率を２％以下まで下げることが難しいばかりでなく、モノフィラメント糸間、あるいはモノフィラメント糸の長さ方向に熱セット斑が発生するため、熱収縮性にばらつきが生じる。そのため、例えばブラシ毛に用いる場合は、ブラシの加工時に熱が加わったり、ブラシに形成した後に高温滅菌処理等の熱処理を行うと、毛の変形やよじれが発生したり毛先が開いたりする傾向がある。
一方、延伸後のＰＴＴモノフィラメント糸を束ねずに、すなわちモノフィラメント糸同士を密着させずに連続的に熱処理する場合は、モノフィラメント糸の１本１本まで熱が伝わりやすいため熱処理時間は短くてもよく、本発明の要件を満足する限りにおいて、例えば１分以下でもよい。
本発明のＰＴＴモノフィラメント糸は、動的粘弾性測定から求められる力学的損失正接のピーク温度（以下、Ｔｍａｘという。）が１００〜１２０℃であることが好ましく、１０５〜１１４℃がより好ましい。Ｔｍａｘをこの範囲にするためには、例えば、紡糸、延伸後のＰＴＴモノフィラメント糸を適当な条件で熱処理するという方法が挙げられる。Ｔｍａｘがこの範囲内であると、沸水収縮率が２％以下となり曲げ変形に対する回復性が優れ、直線性の優れたモノフィラメント糸が得られる。
また、本発明のＰＴＴモノフィラメント糸は、結晶配向度が９０〜９５％であることが好ましい。結晶配向度９５％はＰＴＴモノフィラメント糸の取り得る最大値であり、結晶配向度が９０〜９５％であると、タフネスや屈曲回復性に優れたＰＴＴモノフィラメント糸となる。
本発明のＰＴＴモノフィラメント糸の破断伸度は３５〜６５％が好ましく、３５〜５５％がより好ましい。破断伸度がこの範囲であると、モノフィラメント糸は強靭であり、例えばブラシ毛に用いた場合、長時間の使用によってもブラシ毛のささくれが起こることがなく、また、モノフィラメント糸の糸長方向の太さに斑が無く均一で、商品価値が高い。
本発明のＰＴＴモノフィラメント糸は、破断強度が２．２ｃＮ／ｄｔｅｘ以上であることが好ましい。破断強度が２．２ｃＮ／ｄｔｅｘ以上であると、強度が十分で、例えばブラシ毛に用いた場合に長時間の使用によってもブラシ毛のささくれや摩耗が発生しない。
本発明のＰＴＴモノフィラメント糸の繊度は、用途に応じて適宜設定すればよい。例えば歯ブラシ用途には２００〜６００ｄｔｅｘが好ましく、より好ましくは２５０〜５５０ｄｔｅｘである。繊度がこの範囲であると、歯ブラシの硬さが適度であるので、歯茎を痛めることなく歯の汚れを十分に除去することができ、且つブラシ毛が歯の隙間に引っかかることがない。
また、表裏二層の編地と該二層の編地を連結する連結糸から構成された立体編物において、本発明のＰＴＴモノフィラメント糸を該連結糸に用いる場合は、繊度は５０ｄｔｅｘ以上、１２００ｄｔｅｘ以下であることが好ましく、より好ましくは５６０ｄｔｅｘ以下、更に好ましくは２８０ｄｔｅｘ以下である。
本発明のＰＴＴモノフィラメント糸をテニスやバドミントン等のラケット用のガットに用いる場合は、繊度は７０００〜２２０００ｄｔｅｘが好ましく、ギター等の楽器用弦に用いる場合には、繊度は２０００〜１４０００ｄｔｅｘが好ましく、また、椅子張り用の織編物に用いる場合は、繊度は５０〜２５００ｄｔｅｘが好ましい。
また、本発明のＰＴＴモノフィラメント糸は、複数のモノフィラメント糸を合糸したり撚糸して用いてもよい。
本発明のＰＴＴモノフィラメント糸は、用途によっては、長さ方向に均一なものや太細のあるものや捲縮を付与したものでもよい。また、糸の断面形状は、丸型、三角型、Ｌ型、Ｔ型、Ｙ型、Ｗ型、八葉型、偏平、ドッグボーン型等の多角形型、多葉型、中空型や不定形なものでもよい。
また、ブラシ用途等では、ＰＴＴモノフィラメント糸の自由端を丸くしたり、先細となるようにテーパー化したりしてもよいし、自由端または糸表面にクレーターや微細な凹凸をつけてもよい。このようにＰＴＴモノフィラメント糸の自由端または表面の形態を変化させる方法としては特に限定されないが、例えばアルカリ減量加工等を行う方法が挙げられる。
本発明のＰＴＴモノフィラメント糸は、紡糸、延伸までは公知の製造方法で得る事ができ、例えば以下の方法で製造される。
図１において、乾燥機（１）中でＰＴＴペレットを乾燥し、次いでペレットを押出機（２）に供給し、ＰＴＴの溶融体とする。ＰＴＴ溶融体はベンド（３）を経てスピンヘッド（４）に送られ、その中に装着されるギヤポンプ（５）で計量され、紡糸口金（６）より紡出される。紡出されたＰＴＴ溶融体はフィラメント状（７）となり、冷却水浴（８）中に導かれて冷却されつつ、一定速度で回転している第１ロール群（９）によって引っ張られて所定の繊度まで細化され未延伸モノフィラメント糸となる。次いで、未延伸モノフィラメント糸は、所定の温度の温水浴（１０）中で一定速度で回転する第２ロール群（１１）により引っ張られて第１段の延伸が施される。その後モノフィラメント糸は所定の温度のスチーム浴（１２）中で定長又は弛緩熱処理を受け、第３ロール群（１３）を経た後、巻き取り機（１４）で巻き取られる。
なお、温水浴中の延伸は、１段延伸に限らず、複数回に分けて延伸してもよい。また、ＰＴＴモノフィラメント糸の沸水収縮率は、熱処理時の温度、時間、弛緩率または伸長率等により調節することが出来る。
本発明のＰＴＴモノフィラメント糸は、後工程の工程通過性を良くするために摩擦抵抗を下げたり、制電性を付与する等の機能を有する仕上げ剤を付与するのが好ましい。更に、要求される機能に応じて撥水剤や吸水剤等を付与してもよい。仕上げ剤を付与するのは、スチーム浴（１２）と第３ロール群（１３）の間で付与するのが好ましい。
仕上げ剤の種類は特に限定されないが、脂肪族エステル、鉱物油、ポリエーテル、非イオン性界面活性剤、イオン性界面活性剤等を組成成分として、適当な割合で混合した仕上げ剤を用いるのが好ましい。
仕上げ剤の付着量は、０．０１〜０．３ｗｔ％であることが好ましい。
以下、実施例及び比較例を挙げて本発明をさらに説明するが、本発明はこれら実施例等により何ら限定されるものではない。
なお、測定方法、評価方法等は以下の通りである。
（１）破断強度、破断伸度、沸水収縮率
ＪＩＳ−Ｌ−１０１３、引張強さ及び伸び率、熱水収縮率Ｂ法（フィラメント収縮率）に従って、破断強度、破断伸度、沸水収縮率を測定し、各１０回の測定値の平均値を算出した。
（２）力学的損失正接のピーク温度
東洋ボールドウイン社製レオバイブロンＤＤＶ−ＥＩＩＡ型動的粘弾性測定装置を用い、試料約０．１ｍｇ、測定周波数１１０Ｈｚ、昇温速度５℃／分にて、乾燥空気中で各温度における力学的損失正接（ｔａｎδ）−温度曲線から、ｔａｎδがピークを示す温度（Ｔｍａｘ）を求める。
（３）結晶配向度
Ｘ線回折装置を用い、試料の厚みを約０．５ｍｍとして、以下の条件で回折角２θが７度から３５度までの回折強度曲線を描いた。
測定条件は、３０ｋＶ、８０Ａ、スキャンニング速度を１度／分、チャート速度１０ｍｍ／分、タイムコンスタント１秒、レシービングスリット０．３ｍｍとした。
２θ＝１６度及び２２度に描かれる反射を各々（０１０）、（１１０）とする。更に、（０１０）面を−１８０度〜＋１８０度方位角方向に回折強度曲線を描く。±１８０度で得られる回折強度曲線の平均値をとり、水平線を引きベースラインとする。ピークの頂点からベースラインに垂線をおろし、その高さの中点を求める。中点を通る水平線を引き、これと回折強度曲線との２つの交点間の距離を測定し、この値を角度に換算した値を配向角Ｈとする。
結晶配向度は次式で与えられる。
結晶配向度（％）＝｛（１８０−Ｈ）／１８０｝×１００
（４）屈曲回復率（耐毛開き性）
ＪＩＳ−Ｓ−３０１６、毛の屈曲回復率試験の方法に従って、屈曲回復率を測定し、１０回の測定値の平均値を算出した。なお、荷重を掛けて熱処理する時の温水の温度は、６０±２℃と、３５±２℃の２水準で測定を行った。
（５）立毛性
ブラシ毛の長さを７．００±０．１５ｍｍに水平に切りそろえた歯ブラシを作成し、ブラシ毛の立毛性（直線性）を目視で判定し、以下の基準で３段階評価を行った。
○：ブラシ毛の変形やよじれが全くない。
△：ブラシ毛の変形やよじれが少し見られる。
×：ブラシ毛の変形やよじれが大きい。
（６）耐毛開き性
作成した歯ブラシを実際に１０人のモニターに１週間使用してもらい、１０本の歯ブラシの平均的な毛開きの程度を、以下の基準で判定した。
○：ほとんど毛開きしていない。
△：毛開きしているのが判る。
×：毛開きが著しい。
（７）毛の損傷
作成した歯ブラシを実際に１０人のモニターに１週間使用してもらい、１０本の歯ブラシの平均的な損傷の程度を、以下の基準で判定した。
○：毛先のささくれや摩耗が全くない。
△：毛先のささくれや摩耗が少し見られる。
×：毛先のささくれや摩耗がはっきりと判る。
（８）銅板摩擦試験（歯や歯茎への傷付け性）
作成した歯ブラシを、表面が滑らかな銅板にブラシ毛が直角に当たるように接触させ、単位植毛面積当たり７０Ｎ／ｃｍ2の荷重を掛けたまま、ストローク長さ１ｃｍ、ストローク速度１２０ストローク／分の条件で銅板の表面を１０秒間研磨し、銅板表面の傷付きの程度を目視で判定した。以下の基準で５段階評価を行い、１０回の測定の平均値を算出した。
５：傷が全く見られない。
４：見る角度によってわずかに傷が見える。
３：どの角度からでも傷が見える。
２：大きな傷がはっきりと見える。
１：著しく傷付いている。
（９）使用感
作成した歯ブラシを実際に１０人のモニターに１週間使用してもらい、以下の基準で使用感の官能評価を行い、１０人の平均値を算出した。
５：極めてソフト
４：ややソフト
３：ふつう
２：硬い
１：極めて硬い
〔実施例１〕
極限粘度〔η〕が０．９２ｄｌ／ｇ、酸化チタン含有率が０．１ｗｔ％のＰＴＴポリマーを用いて、以下の製造条件でＰＴＴモノフィラメント糸を製造した。
ポリマー吐出量                  ：２．５２ｇ／分
紡糸温度                        ：２６０℃
冷却浴水温                      ：４０℃
引き取りロール（第１ロール）周速：１５．８ｍ／分
延伸浴水温                      ：５５℃
延伸ロール（第２ロール）周速    ：７９．２ｍ／分
熱処理浴スチーム温度            ：１２０℃
第３ロール周速                  ：７２ｍ／分
巻き取り速度                    ：７２ｍ／分
上記の製造条件で得られたＰＴＴモノフィラメント糸の物性は以下の通りであった。
極限粘度    ：０．９０ｄｌ／ｇ
直径        ：０．１８ｍｍ
繊度        ：３５５ｄｔｅｘ
破断強度    ：３．０ｃＮ／ｄｔｅｘ
破断伸度    ：４８．１％
沸水収縮率  ：６．４％
製造されたＰＴＴモノフィラメント糸を、かせに巻いて４００本の束にした後、以下の条件で熱処理を行った。
熱処理温度  ：１２０℃
熱処理時間  ：６０分
弛緩率      ：５％
得られたＰＴＴモノフィラメント糸を通常の歯ブラシ製造工程に供給し、歯ブラシを製造した。
得られたＰＴＴモノフィラメント糸の物性、屈曲回復性、及び歯ブラシの評価結果を表１に示す。
〔実施例２〜６〕
表１に示す熱処理条件で熱処理を行った以外は実施例１と同様にして、ＰＴＴモノフィラメント糸及び歯ブラシを得た。得られたＰＴＴモノフィラメント糸の物性、屈曲回復性、及び歯ブラシの評価結果を表１に示す。
〔実施例７〕
極限粘度〔η〕が１．１３ｄｌ／ｇ、酸化チタン含有率が０．１ｗｔ％のＰＴＴポリマーを用い、実施例１と同様の製造条件でＰＴＴモノフィラメント糸を製造し、実施例３と同様の熱処理条件で熱処理を行いＰＴＴモノフィラメント糸を得た。得られたモノフィラメント糸を用いて実施例１と同様に歯ブラシを製造した。
得られたＰＴＴモノフィラメント糸の物性、屈曲回復性、及び歯ブラシの評価結果を表１に示す。
〔実施例８〜１０〕
酸化チタン含有率を、それぞれ０ｗｔ％（実施例８）、３ｗｔ％（実施例９）、６ｗｔ％（実施例１０）とした以外は実施例１と同様の製造条件でＰＴＴモノフィラメント糸を製造し、実施例３と同様の熱処理条件で熱処理を行いＰＴＴモノフィラメント糸を得た。得られたモノフィラメント糸を用いて実施例１と同様に歯ブラシを製造した。
得られたＰＴＴモノフィラメント糸の物性、屈曲回復性、及び歯ブラシの評価結果を表１に示す。
〔比較例１〜３〕
表２に示す熱処理条件で熱処理を行った以外は実施例１と同様にして、ＰＴＴモノフィラメント糸及び歯ブラシを得た。得られたＰＴＴモノフィラメント糸の物性、屈曲回復性、及び歯ブラシの評価結果を表２に示す。
〔比較例４〕
極限粘度〔η〕が０．７０ｄｌ／ｇ、酸化チタン含有率が０．１ｗｔ％のＰＴＴポリマーを用い、実施例１と同様の製造条件でＰＴＴモノフィラメント糸を製造し、実施例３と同様の熱処理条件で熱処理を行いＰＴＴモノフィラメント糸を得た。得られたモノフィラメント糸と用いて実施例１と同様に歯ブラシを製造した。
得られたＰＴＴモノフィラメント糸の物性、屈曲回復性、及び歯ブラシの評価結果を表２に示す。
〔比較例５〕
熱処理後の繊度を４４ｄｔｅｘとした以外は実施例１と同様の製造条件、及び実施例３と同様の熱処理条件でＰＴＴモノフィラメント糸を得た。得られたモノフィラメント糸を用いて実施例１と同様に歯ブラシを製造した。
得られたＰＴＴモノフィラメント糸の物性、屈曲回復性、及び歯ブラシの評価結果を表２に示す。
〔比較例６〕
ナイロン６１２（以下、Ｎ６１２と略称する。）モノフィラメント糸を用い、表２に示す熱処理条件で熱処理を行い、実施例１と同様に歯ブラシを得た。モノフィラメント糸の物性、屈曲回復性、及び得られた歯ブラシの評価結果を表２に示す。
0003685758.tif 000003
0003685758.tif 000004
以上の結果から、次のようなことが判明した。
実施例１〜１０では、ＰＴＴモノフィラメント糸はいずれも沸水収縮率が適正で、得られた歯ブラシはブラシ毛の変形やよじれが全くなく、毛の立毛性は良好であった。また、屈曲回復率が高く、実際の使用試験においても耐毛開き性が良好で毛の損傷もほとんど見られず、耐久性の高いものであった。銅板摩擦試験においても銅板表面への傷付きの程度は極めて小さく、使用感も極めてソフトであり、優れた歯ブラシであった。
比較例１は、モノフィラメント糸の沸水収縮率が高過ぎるため、得られた歯ブラシはブラシ毛の変形やよじれが見られ、立毛性が悪いものであった。また、屈曲回復率が低く、歯ブラシの使用試験では毛開きが大きかった。
比較例２は、熱処理時間が短く、熱処理条件が適正でないため、モノフィラメント糸の沸水収縮率が大きく、かつ沸水収縮率のばらつきが見られ、得られた歯ブラシは部分的にブラシ毛の変形やよじれが見られ、立毛性が悪いものであった。また、歯ブラシの使用試験中に煮沸消毒処理を行うと、ブラシ毛の変形やよじれが一層大きくなった。また、屈曲回復率が低く、歯ブラシの使用試験では毛開きがやや大きかった。
比較例３は、熱処理温度が高すぎるために、熱処理時に糸切れが発生した。得られたモノフィラメント糸の沸水収縮率が低く強度が小さいため、歯ブラシの使用試験でブラシ毛のささくれや摩耗が若干発生し、また使用感もやや硬いものであった。
比較例４は、モノフィラメント糸の極限粘度が低すぎるために、破断強度、屈曲回復率がともに低く、歯ブラシの使用試験でブラシ毛のささくれや摩耗が発生し、耐毛開き性も悪い結果であった。
比較例５は、モノフィラメント糸の繊度が細すぎるため、モノフィラメント糸１本あたりの絶対強度が充分でなく、また、屈曲回復率が低いため、歯ブラシの使用試験ではブラシ毛のささくれや摩耗が少し見られ、毛開きがやや大きかった。
比較例６では、Ｎ６１２のモノフィラメント糸は、屈曲回復率が低く、歯ブラシの使用試験では耐毛開き性が悪く、ブラシ毛のささくれや摩耗が見られた。また、銅板表面への傷付きの程度もやや大きく、使用感も硬いものであった。
産業上の利用の可能性
本発明のＰＴＴモノフィラメント糸は、ヤング率が低くてソフトなため、例えばブラシに適用した場合は、ブラシを作るときの加工性が良く、ブラシの使用感が極めてソフトであり、歯ブラシに使用したときも歯や歯茎を痛めることがない。また、熱収縮性が低いため、ブラシ毛の立毛性（直線性）に優れた高品質なブラシが得られ、熱湯消毒等の熱処理によっても毛の変形やよじれがない。更に、タフネス、伸長回復性、あるいは屈曲回復性に優れているため、長期間の使用でも毛の損傷や摩耗、へたりによる毛開き等がなく、耐久性に優れている。
本発明のＰＴＴモノフィラメント糸は、歯ブラシをはじめ、化粧用ブラシ、ヘアーブラシ、各種工業用ブラシ等のブラシ毛に有用である。また、魚網、テグス、人工芝、ジップファスナー、マジックファスナー、ガット、楽器用の弦、立体編物の連結糸、椅子張り用の織編物、製紙用カンバス、抄紙網、スクリーン、フィルター、ベルト、工業用縫い糸、紐等にも有用である。
【図１】
0003685758.tif 000005